(57)【要約】【課題】低吸着性に優れ、かつ十分な低温シール性とシール強度を有するシーラントフィルムを提供すること。【解決手段】ポリオレフィンを主成分として含むポリオレフィン層と、最外層としてポリシクロオレフィンを主成分として含むポリシクロオレフィン層とを備える、シーラントフィルム。ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）から選択される２種以上の構造単位を含み、ポリシクロオレフィンのガラス転移温度が８０℃以下である。【選択図】図１
2018012238.tif 000002
【特許請求の範囲】
【請求項１】
ポリオレフィンを主成分として含むポリオレフィン層と、
最外層としてポリシクロオレフィンを主成分として含むポリシクロオレフィン層とを備える、シーラントフィルムであって、
前記ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）から選択される２種以上の構造単位を含み、
前記ポリシクロオレフィンのガラス転移温度が８０℃以下である、シーラントフィルム。
【請求項２】
前記ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）を含む、請求項１に記載のシーラントフィルム。
【請求項３】
前記ポリシクロオレフィンのガラス転移温度が４０℃以上である、請求項１または２に記載のシーラントフィルム。
【請求項４】
前記ジシクロペンタジエン系化合物はトリシクロ［５．２．１．０２，６］デカ−３，８−ジエンもしくはその誘導体であり、前記テトラシクロドデセン系化合物はテトラシクロ［４．４．０．１２，５．１７，１０］−３−ドデセンもしくはその誘導体であり、前記ノルボルネン系化合物はビシクロ［２．２．１］ヘプタ−２−エンもしくはその誘導体である、請求項１〜３のいずれか１項に記載のシーラントフィルム。
【請求項５】
前記ポリシクロオレフィンは、前記ジシクロペンタジエン系化合物、前記テトラシクロドデセン系化合物および前記ノルボルネン系化合物から選択される２種以上の化合物の開環メタセシス重合体であり、炭素−炭素二重結合が水素化されている、請求項１〜４のいずれか１項に記載のシーラントフィルム。
【請求項６】
基材フィルムと、
請求項１〜５のいずれか１項に記載のシーラントフィルムと、を積層してなる積層フィルム。
【請求項７】
さらに、ガスバリアフィルムを前記基材フィルムと前記シーラントフィルムとの間に積層してなる、請求項６に記載の積層フィルム。
【請求項８】
厚みが１００μｍ以下である、請求項６または７に記載の積層フィルム。
【請求項９】
請求項６〜８のいずれか１項に記載の積層フィルムを、前記シーラントフィルム同士が融着されるようにシールされてなる、包装袋。
【発明の詳細な説明】
【技術分野】
【０００１】
本発明は、シーラントフィルム、それを用いた積層フィルムおよび包装袋に関する。
【背景技術】
【０００２】
従来、食品、飲料、医薬品などの内容物を収納する包装容器としては、例えば、樹脂フィルムや紙からなる基材シートとシーラントフィルムとが積層されてなる積層フィルムから構成される包装袋が広く使用されている。また、内容物の酸素による劣化、内容物の外部放散による減少などを抑制するために、ガスバリアフィルムをさらに積層したり、基材シートにガスバリア性を付与したりして、積層フィルムの透過性を低下している。
【０００３】
一方で、内容物に接するシーラントフィルム（特に、ポリオレフィン系フィルム等）に、内容物（特に薬効成分、香気成分など）が吸着または吸収され、これにより内容物の量が減少したり、品質が劣化するという問題もある（例えば、特開２０１５−１３７１３０号公報（特許文献１）参照）。
【０００４】
なお、特開２０１０−６９８５号公報（特許文献２）には、ジシクロペンタジエン系化合物由来の構造単位、テトラシクロドデセン系化合物由来の構造単位ならびにノルボルネン系化合物由来の構造単位が特定の割合で含む開環共重合体の水素添加物が製造時の溶液安定性に優れ、また、この水素添加物を樹脂成分として含む成形材料が高透明性、高防湿性、および適度な耐熱性を有することが開示されている。
【先行技術文献】
【特許文献】
【０００５】
【特許文献１】特開２０１５−１３７１３０号公報
【特許文献２】特開２０１０−６９８５号公報
【発明の概要】
【発明が解決しようとする課題】
【０００６】
シーラントフィルムへの内容物の吸着または吸収を抑制するために、シーラントフィルムの材料として、ＥＶＯＨ（エチレン・ビニルアルコール共重合樹脂）、ＰＥＴ（ポリエチレンテレフタレート）系樹脂、ポリアクリロニトリル（ＰＡＮ）などの薬効成分、香気成分等の内容物が吸着または吸収され難い低吸着性の材料を使用することが検討されている。しかしながら、これらの材料は、低温シール性に劣ったり、シール強度が不足したりするという問題があった。
【０００７】
本発明は、上記の課題に鑑みてなされたものであり、低吸着性に優れ、かつ十分な低温シール性とシール強度を有するシーラントフィルムを提供することを目的とする。
【課題を解決するための手段】
【０００８】
［１］
ポリオレフィンを主成分として含むポリオレフィン層と、
最外層としてポリシクロオレフィンを主成分として含むポリシクロオレフィン層とを備える、シーラントフィルムであって、
前記ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）から選択される２種以上の構造単位を含み、
前記ポリシクロオレフィンのガラス転移温度が８０℃以下である、シーラントフィルム。
【０００９】
［２］
前記ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）を含む、［１］に記載のシーラントフィルム。
【００１０】
［３］
前記ポリシクロオレフィンのガラス転移温度が４０℃以上である、［１］または［２］に記載のシーラントフィルム。
【００１１】
［４］
前記ジシクロペンタジエン系化合物はトリシクロ［５．２．１．０２，６］デカ−３，８−ジエン（ジシクロペンタジエンと同義）もしくはその誘導体であり、前記テトラシクロドデセン系化合物はテトラシクロ［４．４．０．１２，５．１７，１０］−３−ドデセンもしくはその誘導体であり、前記ノルボルネン系化合物はビシクロ［２．２．１］ヘプタ−２−エンもしくはその誘導体である、［１］〜［３］のいずれかに記載のシーラントフィルム。
【００１２】
［５］
前記ポリシクロオレフィンは、前記ジシクロペンタジエン系化合物、前記テトラシクロドデセン系化合物および前記ノルボルネン系化合物から選択される２種以上の化合物の開環メタセシス重合体であり、炭素−炭素二重結合が水素化されている、［１］〜［４］のいずれかに記載のシーラントフィルム。
【００１３】
［６］
基材フィルムと、
［１］〜［５］のいずれかに記載のシーラントフィルムと、を積層してなる積層フィルム。
【００１４】
［７］
さらに、ガスバリアフィルムを前記基材フィルムと前記シーラントフィルムとの間に積層してなる、［６］に記載の積層フィルム。
【００１５】
［８］
厚みが１００μｍ以下である、［６］または［７］に記載の積層フィルム。
【００１６】
［９］
［６］〜［８］のいずれかに記載の積層フィルムを、前記シーラントフィルム同士が融着されるようにシールされてなる、包装袋。
【発明の効果】
【００１７】
本発明によれば、低吸着性に優れ、かつ十分な低温シール性とシール強度を有するシーラントフィルムを提供することができる。
【図面の簡単な説明】
【００１８】
【図１】実施形態１のシーラントフィルムを示す概略断面図である。
【図２】実施形態２のシーラントフィルムを示す概略断面図である。
【図３】実施形態３の積層フィルムを示す概略断面図である。
【図４】実施形態４の積層フィルムを示す概略断面図である。
【図５】実施形態５の積層フィルムを示す概略断面図である。
【図６】実施形態６の積層フィルムを示す概略断面図である。
【図７】実施形態７の積層フィルムを示す概略断面図である。
【図８】実施形態８の積層フィルムを示す概略断面図である。
【図９】実施形態９の積層フィルムを示す概略断面図である。
【図１０】実施形態１０の積層フィルムを示す概略断面図である。
【発明を実施するための形態】
【００１９】
以下、本発明の実施形態について、図面を参照して説明する。なお、図面において、同一の参照符号は、同一部分または相当部分を表す。
【００２０】
＜シーラントフィルム＞
［実施形態１］
図１を参照して、本実施形態のシーラントフィルム１は、ポリオレフィン層１１（基材シート側）とポリシクロオレフィン層１２（シール側）との２層からなるシーラントフィルムである。
【００２１】
（ポリオレフィン層：基材シート側）
ポリオレフィン層１１は、ポリオレフィンを主成分として含む。なお、「主成分として含む」とは、例えば、ポリオレフィン層１１の全量に対してポリオレフィンの含有量が５０質量％より多いことであり、ポリオレフィンの含有量は、好ましくは８０質量％以上、より好ましくは９０質量％以上である（以下、同様）。
【００２２】
ポリオレフィンとしては、ポリエチレンを好適に用いることができる。ポリエチレンとしては、例えば、低密度ポリエチレン（ＬＤＰＥ）、直鎖状低密度ポリエチレン（ＬＬＤＰＥ）などを好適に用いることができる
（ポリシクロオレフィン層：シール側）
ポリシクロオレフィン層１２は、ポリシクロオレフィンを主成分として含む。なお、特許文献２に開示されるような他の高分子材料、各種添加剤などを配合してもよい。
【００２３】
ポリシクロオレフィンは、ジシクロペンタジエン系化合物、テトラシクロドデセン系化合物、および、ノルボルネン系化合物から選択される２種以上の化合物（シクロオレフィンモノマー）に由来する単位構造を含む。すなわち、ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）から選択される２種以上の構造単位を含む。
【００２４】
好ましくは、ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）を含む。
【００２５】
ポリシクロオレフィンが、構造単位（Ａ）、（Ｂ）および（Ｃ）を含む場合、ジシクロペンタジエン系化合物由来の構造単位（Ａ）の比率は、好ましくは５〜８０モル％である。テトラシクロドデセン系化合物由来の構造単位（Ｂ）の比率は、好ましくは１０〜９０モル％である。ノルボルネン系化合物由来の構造単位（Ｃ）の比率は、好ましくは５〜５０モル％である。
【００２６】
ジシクロペンタジエン系化合物としては、例えば、ジシクロペンタジエン（トリシクロ［５．２．１．０２，６］デカ−３，８−ジエン）およびその誘導体などが挙げられる。ジシクロペンタジエンの誘導体としては、例えば、２−メチルジシクロペンタジエン、２，３−ジメチルジシクロペンタジエン、２，３−ジヒドロキシジシクロペンタジエンなどが挙げられる。
【００２７】
また、ジシクロペンタジエン系化合物由来の構造単位（Ａ）としては、例えば、ジシクロペンタジエンに由来する構造単位が挙げられる。
【００２８】
テトラシクロドデセン系化合物としては、例えば、テトラシクロ［４．４．０．１２，５．１７，１０］−３−ドデセンおよびその誘導体が挙げられる。テトラシクロ［４．４．０．１２，５．１７，１０］−３−ドデセンの誘導体としては、例えば、８−メチルテトラシクロ［４．４．０．１２，５．１７，１０］−３−ドデセン、８−エチルテトラシクロ［４．４．０．１２，５．１７，１０］−３−ドデセン、８−エチリデンテトラシクロ［４．４．０．１２，５．１７，１０］−３−ドデセン、８，９−ジメチルテトラシクロ［４．４．０．１２，５．１７，１０］−３−ドデセン、８−エチル−９−メチルテトラシクロ［４．４．０．１２，５．１７，１０］−３−ドデセン、８−エチリデン−９−メチルテトラシクロ［４．４．０．１２，５．１７，１０］−３−ドデセン、８−メチル−８−カルボキシメチルテトラシクロ［４．４．０．１２，５．１７，１０］−３−ドデセンなどが挙げられる。
【００２９】
また、テトラシクロドデセン系化合物由来の構造としては、例えば、テトラシクロ［４．４．０．１２，５．１７，１０］−３−ドデセンに由来する構造単位が挙げられる。
【００３０】
ノルボルネン系化合物としては、例えば、ビシクロ［２．２．１］ヘプタ−２−エン（慣用名：ノルボルネン）およびその誘導体が挙げられる。ビシクロ［２．２．１］ヘプタ−２−エンの誘導体としては、例えば、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−エチリデン−ビシクロ［２．２．１］ヘプタ−２−エン、５−ビニル−ビシクロ［２．２．１］ヘプタ−２−エン、５−プロペニルビシクロ［２．２．１］ヘプタ−２−エン、５−メトキシカルボニル−ビシクロ［２．２．１］ヘプタ−２−エン、５−シアノビシクロ［２．２．１］ヘプタ−２−エン、５−メチル−５メトキシカルボニル−ビシクロ［２．２．１］ヘプタ−２−エンなどが挙げられる。
【００３１】
また、ノルボルネン系化合物由来の構造単位としては、例えば、ビシクロ［２．２．１］ヘプタ−２−エンに由来する構造単位が挙げられる。
【００３２】
ポリシクロオレフィンは、好ましくは、上記のシクロオレフィンモノマーを開環メタセシス共重合し、その後Ｃ−Ｃ二重結合を水素化することで得られるものである。このようなポリシクロオレフィンの製造は、特許文献２に基づいて実施することができる。
【００３３】
また、ポリシクロオレフィンのガラス転移温度（Ｔｇ）は、８０℃以下であり、好ましくは７５℃以下である。この場合、非吸着性に加えて、適正なシール強度と低温シール性を有するシーラントフィルムを得ることができる。なお、Ｔｇは、ＪＩＳ  Ｋ７１２１に基づいて測定することができる。
【００３４】
なお、ポリシクロオレフィンのＴｇが室温と同じになるとシーラントフィルムが溶融してしまう虞があるため、ポリシクロオレフィンのＴｇは、好ましくは４０℃以上であり、より好ましくは５０℃以上である。
【００３５】
シーラントフィルム１は、例えば、上記のポリオレフィン層（フィルム状半成形体）とポリシクロオレフィン層（フィルム状半成形体）とを２層共押出しすることにより２層構造のフィルムとして作製することができる。シーラントフィルム１の厚みは、好ましくは１００μｍ以下である。また、シーラントフィルム１の厚みは、好ましくは１０μｍ以上である。
【００３６】
本実施形態のシーラントフィルム１は、上記のような特定の２種以上のシクロオレフィンモノマーに由来する構造単位を含むポリシクロオレフィンから構成される層を備えることにより、内容物（薬効成分、香気成分など）の吸着または吸収が抑制された非吸着性のものであり、かつ十分なシール強度と低温シール性も備えている。
【００３７】
なお、シーラントフィルム１を構成するポリオレフィン層は、フィルムを柔軟性にする役割を有している。ジシクロペンタジエン系化合物、テトラシクロドデセン系化合物およびノルボルネン系化合物から選択される２種以上の化合物の開環メタセシス重合体からなるポリシクロオレフィン層は単層だと、フィルムがかたく、コロナ処理や製膜が困難であり、包装袋として製造することが非常に３難しい。そこで、ポリオレフィン層をポリシクロオレフィン層に隣接して用いることで、処理性、製膜適性を向上させることで包装袋として製造することが可能になった。
【００３８】
低温シール性に関して、具体的には、例えば、シーラントフィルムのシール強度の立上り温度（シール可能な最低温度の指標）は、１２０℃以下であることが好ましい。なお、シール強度の立上り温度は、温度に水準を採りＪＩＳ  Ｚ０２３８により測定される。
【００３９】
シール強度に関して、具体的には、シーラントフィルムのシール強度は、１４０℃、０．２ＭＰａ、１．０秒のシール条件で、５．０Ｎ／１５ｍｍ以上であることが好ましい。なお、シール強度は、ＪＩＳ  Ｚ０２３８により測定される。
【００４０】
また、本実施形態のシーラントフィルムは、防湿性にも優れている。防湿性に関して、具体的には、シーラントフィルムとノンバリア性の基材シートとを貼り合わせてなる厚さ５０μｍ以下の積層フィルムの水蒸気透過度は、５．０ｇ／（ｍ２・２４ｈ）以下であることが好ましい。なお、透湿度（水蒸気透過度）は、ＪＩＳ  Ｋ７１２９Ａに基づいて、４０℃、９０％ＲＨの条件で測定される。
【００４１】
［実施形態２］
図２を参照して、本実施形態のシーラントフィルムは、ポリオレフィンとポリシクロオレフィンとのブレンド樹脂からなるブレンド層１３を、ポリオレフィン層１１とポリシクロオレフィン層１２との間に備える点以外は、実施形態１と同様である。
【００４２】
ブレンド層１３は、長尺状のポリシクロオレフィン層１２を作製する際に、トリミングによってカットされる両端部のポリシクロオレフィン材料などを再利用したものであることが好ましい。すなわち、ブレンド層１３は、再生ポリシクロオレフィンとポリオレフィンとのブレンド樹脂から構成されることが好ましい。
【００４３】
このようなブレンド層１３を設けることにより、ブレンド層１３が無い場合に比べてポリシクロオレフィン層１２の厚みを薄くしても、同等の効果を得ることができる。したがって、比較的高価な材料であるポリシクロオレフィンの原料コストを低減することができる。
【００４４】
＜積層フィルム＞
［実施形態３］
図３を参照して、本実施形態の積層フィルム２（包装材料）は、実施形態１のシーラントフィルム１と、接着層４１と、基材シート３１と、がこの順に積層されてなる積層フィルムである。
【００４５】
基材シート３１としては、機械的強度や寸法安定性を有するものであれば特に限定されないが、プラスチックフィルム、紙、不織布などが使用できる。プラスチックフィルムの構成材料としては、ポリエチレンテレフタレート（ＰＥＴ）、ポリエチレンナフタレートなどのポリエステル、ポリプロピレンなどのポリオレフィン、ポリスチレン、６−ナイロンなどのポリアミド、ポリカーボネート、ポリアクリロニトリル、ポリイミドなどが挙げられる。プラスチックフィルムは、好ましくは二軸延伸されたフィルムである。なお、本実施形態において、基材シート３１は、ＰＥＴフィルムである。
【００４６】
接着層４１を構成する接着剤としては、特に限定されないが、ドライラミネート用接着剤を好適に用いることができる。ドライラミネート用接着剤としては、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などが挙げられる。尚、このような接着剤を用いてシーラントフィルム１とガスバリアフィルム６とを貼り合わせる方法としては、ドライラミネート法が挙げられる。
【００４７】
上記接着剤の中では、優れた接着力と内容物の化学成分で接着力が低下し難い二液硬化型接着剤を好適に用いることができる。二液硬化型接着剤は、主剤と硬化剤からなるものであり、例えば、ポリエステル、ポリオールと多官能ポリイソシアネートからなる二液硬化型接着剤が挙げられる。
【００４８】
本実施形態の積層フィルムは、実施形態１のシーラントフィルムを備えることにより、実施形態１と同様に、内容物（薬効成分、香気成分など）の吸着または吸収が抑制された非吸着性のものであり、かつ十分なシール強度と低温シール性も備えており、また、防湿性にも優れている。なお、以下の実施形態４〜１０においても、実施形態１のシーラントフィルムを備えることにより、同様の効果が奏される。
【００４９】
［実施形態４］
図４を参照して、本実施形態の積層フィルム２は、実施形態１のシーラントフィルム１と、押出しＰＥ層５１と、アンカーコート層４３と、基材シート３１（ＰＥＴフィルム）と、がこの順に積層されてなる積層フィルムである。
【００５０】
基材シート３１の一方の面に、アンカーコート剤（二液硬化型ウレタン接着剤、ポリアリルアミン等）を塗布することでアンカーコート層４１を形成し、ＰＥを溶融させ基材シート３１およびシーラントフィルム１と共押出しすることにより、積層フィルム２を作製することができる。
【００５１】
［実施形態５］
図５を参照して、本実施形態の積層フィルムは、内容物の酸素ガスによる劣化、内容物の外部放散による減少などを抑制するために、ガスバリアフィルム６が中間に積層されている点以外は、実施形態３と同様である。ただし、アルミニウム箔などのガスバリアフィルム６をシーラントフィルム１に接着するための接着層４２を有している。
【００５２】
ガスバリアフィルム６としては、例えば、アルミニウム箔が挙げられる。他にも、アルミニウム蒸着膜を有するフィルム、無機酸化物蒸着膜を有するフィルムなどが使用できる。具体的には、例えば、ポリエステルフィルム、ポリプロピレンフィルム、ナイロンフィルムなどの延伸フィルムにアルミニウム蒸着膜または無機酸化物蒸着膜を形成したものが使用できる。また、ガスバリアフィルム６として、エチレン・ビニル共重合体のフィルムも使用できる。
【００５３】
接着層４２を構成する接着剤としては、上記接着層４１と同様の材料を用いることができる。なお、接着層４１を構成する接着剤と接着層４２を構成する接着剤とは、同じ成分であってもよく、異なる成分であってもよい。
【００５４】
［実施形態６］
図６を参照して、本実施形態の積層フィルムは、接着層４２に代えて、押出しＰＥ層５１およびアンカーコート層４３が積層される点以外は、実施形態５と同様の積層フィルムである。
【００５５】
［実施形態７］
図７を参照して、本実施形態の積層フィルムは、接着層４１に代えて、押出しＰＥ層５１が積層される点以外は、実施形態５と同様の積層フィルムである。
【００５６】
［実施形態８］
図８を参照して、本実施形態の積層フィルムは、接着層４１に代えて、押出しＰＥ層５１が積層され、また、接着層４２に代えて、押出しＰＥ層５２およびアンカーコート層４３が積層される点以外は、実施形態５と同様の積層フィルムである。
【００５７】
［実施形態９］
図９を参照して、本実施形態の積層フィルムは、基材シート３３がガスバリア性を有する点以外は、実施形態３と同様の積層フィルムである。なお、本実施形態において、基材シート３３は、ガスバリア性を有するＰＥ系樹脂フィルムである。
【００５８】
［実施形態１０］
図１０を参照して、本実施形態の積層フィルムは、接着層４１に代えて、押出しＰＥ層５１およびアンカーコート層４３が積層される点以外は、実施形態９と同様の積層フィルムである。
【００５９】
＜包装袋＞
上記のようにして形成された積層フィルムを用い、所望の形状に製袋し包装袋を形成する。例えば、ピロータイプの包装袋、カゼットタイプの包装袋、自立タイプの包装袋など（特許文献１参照）を、目的（包装袋のデザイン、内容量や使い易さなど）に応じて作製すればよい。
【００６０】
内容物としては、例えば、医薬品、医薬部外品、食品、飲料などが挙げられる。本実施形態の包装袋は、特に薬効成分、香気成分など（包装袋に吸着または吸収され易い成分、または、包装袋に吸着または吸収されることが問題となる成分）を含有する内容物について、好適に使用することができる。具体的には、本実施形態の包装袋は、例えば、薬効成分を含んだ経皮吸収剤または洗口液、香料などの香気成分を含んだ化粧品、コーヒーなどを収容するために好適に用いることができる。
【実施例】
【００６１】
以下、実施例を挙げて本発明をより詳細に説明するが、本発明はこれらに限定されるものではない。
【００６２】
（実施例１）
実施形態３と同様に、基材シートと実施形態１のシーラントフィルムとを２液硬化型ポリエステル、ポリウレタン接着剤を介して積層し、積層フィルムを作製した。
【００６３】
基材シート（ＰＥＴ）の厚みは１２μｍであり、シーラントフィルムの厚みは３０μｍである。なお、接着層の厚みは無視できる。
【００６４】
シーラントフィルムは、ポリオレフィン層およびポリシクロオレフィン層からなり、ポリオレフィン層の厚みは１０μｍであり、ポリシクロオレフィン層の厚みは２０μｍである。
【００６５】
基材シートは、ポリエチレンテレフタレート（ＰＥＴ）からなる。また、ポリオレフィン層は、直鎖状低密度ポリエチレン（ＬＬＤＰＥ）からなる。ポリシクロオレフィン層は、下記のポリシクロオレフィンＡからなる。
【００６６】
ポリシクロオレフィンＡ：
トリシクロ［５．２．１．０２，６］デカ−３，８−ジエン、
テトラシクロ［４．４．０．１２，５．１７，１０］−３−ドデセン、および、
ビシクロ［２．２．１］ヘプタ−２−エン
からなる３種のシクロオレフィンモノマーの３元共重合体。
【００６７】
（実施例２）
シーラントフィルムにおいて、ポリオレフィン層の厚みを１５μｍとし、ポリシクロオレフィン層の厚みを１５μｍとした以外は、実施例１と同様にして、積層フィルムを作成した。
【００６８】
（実施例３）
シーラントフィルムにおいて、ポリオレフィン層の厚みを２０μｍとし、ポリシクロオレフィン層の厚みを１０μｍとした以外は、実施例１と同様にして、積層フィルムを作成した。
【００６９】
（実施例４）
シーラントフィルムを構成するポリオレフィン層と、ブレンド層（ポリオレフィンとポリシクロオレフィンとのブレンド樹脂を主成分として含む層）と、ポリシクロオレフィン層とを順に積層してなる３層構造のフィルムである点以外は、実施例１と同様にして、積層フィルムを作製した。なお、ポリオレフィン層の厚み、ブレンド層の厚み、ポリシクロオレフィン層の厚みは、全て１０μｍである。
【００７０】
（実施例５）
シーラントフィルムのポリシクロオレフィン層を構成するポリシクロオレフィンとして、下記のポリシクロオレフィンＢを用いた点以外は、実施例１と同様にして、積層フィルムを作製した。
【００７１】
ポリシクロオレフィンＢ：
２−メチルジシクロペンタジエン、
８−メチルテトラシクロ［４．４．０．１２，５．１７，１０］−３−ドデセン、および、
５−メチル−ビシクロ［２．２．１］ヘプタ−２−エン
からなる３種のシクロオレフィンモノマーの３元共重合体。
【００７２】
（実施例６）
シーラントフィルムのポリシクロオレフィン層を構成するポリシクロオレフィンとして、下記のポリシクロオレフィンＣを用いた点以外は、実施例１と同様にして、積層フィルムを作製した。
【００７３】
ポリシクロオレフィンＣ：
２，３−ジメチルジシクロペンタジエン、
８−エチルテトラシクロ［４．４．０．１２，５．１７，１０］−３−ドデセン、および、
５，５−ジメチル−ビシクロ［２．２．１］ヘプタ−２−エン
からなる３種のシクロオレフィンモノマーの３元共重合体。
【００７４】
（実施例７）
シーラントフィルムのポリシクロオレフィン層を構成するポリシクロオレフィンとして、下記のポリシクロオレフィンＤを用いた点以外は、実施例１と同様にして、積層フィルムを作製した。
【００７５】
ポリシクロオレフィンＤ：
２，３−ジヒドロキシジシクロペンタジエン、
８−エチリデンテトラシクロ［４．４．０．１２，５．１７，１０］−３−ドデセン、および、
５−エチル−ビシクロ［２．２．１］ヘプタ−２−エン
からなる３種のシクロオレフィンモノマーの３元共重合体。
【００７６】
（比較例１）
シーラントフィルムのポリシクロオレフィン層を構成するポリシクロオレフィンとして、下記のポリシクロオレフィンＥを用いた点以外は、実施例１と同様にして、積層フィルムを作製した。
【００７７】
ポリシクロオレフィンＥ：
ジシクロペンタジエン、および、
テトラシクロドデセン（テトラシクロ［６．２．１．１３，６．０２，７］ドデカ‐４‐エン）
からなる２種のシクロオレフィンモノマーの２元共重合体。
【００７８】
（比較例２）
シーラントフィルムのポリシクロオレフィン層を構成するポリシクロオレフィンとして、下記のポリシクロオレフィンＦを用いた点以外は、実施例１と同様にして、積層フィルムを作製した。
【００７９】
ポリシクロオレフィンＦ：
２−メチルジシクロペンタジエン、および、
８−メチルテトラシクロ［４．４．０．１２，５．１７，１０］−３−ドデセン
からなる２種のシクロオレフィンモノマーの２元共重合体。
【００８０】
（比較例３）
シーラントフィルムがＰＥＴ系化合物（ＰＥＴ１：ＰＥＴ−Ｇ：タマポリ株式会社製）からなる単層フィルムである点以外は、実施例１と同様にして、積層フィルムを作製した。
【００８１】
（比較例４）
シーラントフィルムがＰＥＴ系化合物（ＰＥＴ２：帝人株式会社製）からなる単層フィルムである点以外は、実施例１と同様にして、積層フィルムを作製した。
【００８２】
（比較例５）
シーラントフィルムがＰＥＴ系化合物（ＰＥＴ３：東洋紡株式会社製）からなる単層フィルムである点以外は、実施例１と同様にして、積層フィルムを作製した。
【００８３】
（比較例６）
シーラントフィルムがＥＶＯＨ（エチレンの構造単位の比率：４７モル％）からなる単層フィルムである点以外は、実施例１と同様にして、積層フィルムを作製した。
【００８４】
（比較例７）
シーラントフィルムがＰＡＮ（タマポリ株式会社製）からなる単層フィルムである点以外は、実施例１と同様にして、積層フィルムを作製した。
【００８５】
＜評価試験１＞
評価試験１として、非吸着性の評価を行った。
【００８６】
具体的には、実施例１〜７および比較例１〜７の各々の積層フィルムを所定の形状にカットし、２枚の積層フィルムをシーラントフィルム同士が接触するように重ねた状態で製袋機に載置し、所定の領域をシールすることで、３方製袋タイプの包装袋を作成した。尚、この時点では、包装袋の上端（天シール部）は、内容物を充填するために未だシールされていない。
【００８７】
次に上記包装袋の上端より、ツロブテロール（２７７ｍｇ／ｍ２）、ｌ−メントール（２５４３ｍｇ／ｍ２）、サリチル酸メチル（２８０１ｍｇ／ｍ２）、および、ＤＬ−カンファー（５５２ｍｇ／ｍ２）のいずれかを窒素雰囲気下で充填し、包装袋の上端（天シール部）をシールすることで、内容物を密封した。なお、これら各成分は、一般にシーラントフィルムに吸着されやすい成分である。
【００８８】
上記のようにして内容物が収容された包装袋を、４０℃に維持された恒温槽内で１、３または６ヶ月間保存した。保存後に包装袋を開封して、シーラントフィルム中のみからエタノール抽出により各成分を抽出し、抽出された各成分の量を高速液体クロマトグラフィーを用いて測定した。その測定値を基に、初期量に対する各保存期間後の残存量の比率を薬剤残存率（％）として算出した。薬剤残存率の測定結果を表１に示す。
【００８９】
＜評価試験２＞
評価試験２として、シール強度の評価を行った。
【００９０】
具体的には、実施例１〜７および比較例１〜７の各々の積層フィルムを、シーラントフィルムを内側にしてシールした。シール条件は、シール温度を１４０℃、シール圧を０．２ＭＰａ、シール時間を１．０秒とした。シールされた２枚の積層フィルムの剥離強度（Ｎ／１５ｍｍ）を、短冊状にカットした積層フィルムについて、ＪＩＳ  Ｚ０２３８に基づいて測定した。剥離強度（シール強度）の測定結果を表１に示す。
【００９１】
＜評価試験３＞
評価試験３として、低温シール性の評価を行った。
【００９２】
具体的には、実施例１〜７および比較例１〜７の各々の積層フィルムを、シール条件を、シール圧：０．２ＭＰａ、シール時間：１．０秒として、シール温度を変化させて、評価試験２と同様にシールした。そして、シール強度が増加し始める温度をＪＩＳ  Ｚ０２３８に基づいて、シール立上り温度として求めた。
【００９３】
＜評価試験４＞
評価試験４として、防湿性の評価を行った。
【００９４】
具体的には、実施例１〜７および比較例１〜７の各々の積層フィルムについて、ＪＩＳ  Ｋ７１２９（Ａ法）に基づいて、温度４０℃、湿度９０％ＲＨの条件下で水蒸気透過度テスター（ＬＹＳＳＹ社製：Ｌ８０−５０００型）を用いて、透湿度を測定した。透湿度の測定結果を表１に示す。なお、透湿度の値が低いものほど、水蒸気透過性が低く、防湿性が高い。
【００９５】
以上の評価試験１〜４の結果を表１に示す。なお、実施例１〜７および比較例１〜７に用いた各シーラントフィルム（実施例１〜７についてはポリシクロオレフィン層）について、示差走査熱量分析計を用いてＪＩＳ  Ｋ  ７１２１に基づいて測定したガラス転移温度（Ｔｇ）を合わせて表１に示す。
【００９６】
【表１】
2018012238.tif 000003
【００９７】
表１の結果から、２種以上の特定のシクロオレフィンポリマーの共重合体であり、ガラス転移温度（Ｔｇ）が８０℃以下であるポリシクロオレフィンを含むポリシクロオレフィン層と、ポリオレフィン層との積層体であるシーラントフィルムを用いた実施例１〜７の積層フィルムは、非吸着性に優れ、かつ、適正なシール強度と低温シール性を有し、さらに防湿性も有していることが分かる。
【００９８】
これに対して、Ｔｇが８０℃を超えるポリシクロオレフィンを用いた比較例１および２では、シール強度が低く、シール立上り温度が高くなることが分かる。また、シーラントフィルムとしてＰＥＴ系化合物から構成される単層フィルムを用いた比較例３〜５では、透湿度が高くなり、比較例４では、さらにシール強度が低く、シール立上り温度が高くなることが分かる。また、シーラントフィルムとしてＥＶＯＨから構成される単層フィルムを用いた比較例６では、シール強度が低く、シール立上り温度が高くなり、透湿度も高くなることが分かる。また、シーラントフィルムとしてＰＡＮから構成される単層フィルムを用いた比較例７では、透湿度が極めて高くなることが分かる。
【００９９】
今回開示された実施形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１００】
本発明のシーラントフィルムは、包装袋を構成する積層フィルムの最内層として用いることができる。
【符号の説明】
【０１０１】
１  シーラントフィルム、１１  ポリオレフィン層、１２  ポリシクロオレフィン層、１３  ブレンド層、２  積層フィルム、３１，３２，３３  基材シート、４１，４２，４３  接着層、５１，５２  押出しＰＥ層、６  ガスバリアフィルム。
【図１】
2018012238.tif 000004
【図２】
2018012238.tif 000005
【図３】
2018012238.tif 000006
【図４】
2018012238.tif 000007
【図５】
2018012238.tif 000008
【図６】
2018012238.tif 000009
【図７】
2018012238.tif 000010
【図８】
2018012238.tif 000011
【図９】
2018012238.tif 000012
【図１０】
2018012238.tif 000013
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
ポリオレフィンを主成分として含むポリオレフィン層と、
最外層としてポリシクロオレフィンを９０質量％以上含むポリシクロオレフィン層とを備える、シーラントフィルムであって、
前記ポリシクロオレフィンは、ジシクロペンタジエン系化合物由来の構造単位（Ａ）、テトラシクロドデセン系化合物由来の構造単位（Ｂ）、および、ノルボルネン系化合物由来の構造単位（Ｃ）を含み、
前記ポリシクロオレフィンのガラス転移温度が８０℃以下である、シーラントフィルム。
【請求項２】
前記ポリシクロオレフィンのガラス転移温度が４０℃以上である、請求項１に記載のシーラントフィルム。
【請求項３】
前記ジシクロペンタジエン系化合物はトリシクロ［５．２．１．０２，６］デカ−３，８−ジエンもしくはその誘導体であり、前記テトラシクロドデセン系化合物はテトラシクロ［４．４．０．１２，５．１７，１０］−３−ドデセンもしくはその誘導体であり、前記ノルボルネン系化合物はビシクロ［２．２．１］ヘプタ−２−エンもしくはその誘導体である、請求項１または２に記載のシーラントフィルム。
【請求項４】
前記ポリシクロオレフィンは、前記ジシクロペンタジエン系化合物、前記テトラシクロドデセン系化合物および前記ノルボルネン系化合物から選択される２種以上の化合物の開環メタセシス重合体であり、炭素−炭素二重結合が水素化されている、請求項１〜３のいずれか１項に記載のシーラントフィルム。
【請求項５】
基材フィルムと、
請求項１〜４のいずれか１項に記載のシーラントフィルムと、を積層してなる積層フィルム。
【請求項６】
さらに、ガスバリアフィルムを前記基材フィルムと前記シーラントフィルムとの間に積層してなる、請求項５に記載の積層フィルム。
【請求項７】
厚みが１００μｍ以下である、請求項５または６に記載の積層フィルム。
【請求項８】
請求項５〜７のいずれか１項に記載の積層フィルムを、前記シーラントフィルム同士が融着されるようにシールされてなる、包装袋。